(57)【特許請求の範囲】
【請求項１】
下記一般式（１）で表されるジアミン化合物と、下記一般式（２）で表される脂環式テトラカルボン酸二無水物との反応物であることを特徴とする、ポリイミド化合物。
【化１】
0006690057.tif 000033
（上記式中、
Ｒ１〜Ｒ８が、それぞれ独立して、水素、フッ素、置換又は無置換のアルキル基及び置換又は無置換の芳香族基からなる群より選択され、Ｒ１〜Ｒ８の少なくとも１つが、置換又は無置換の芳香族基である。）
【化２】
0006690057.tif 000034
（上記式中、
Ａは、脂環式構造を表す。）
【請求項２】
上記一般式（２）中におけるＡが、以下に示されるいずれかの構造を有する、請求項１に記載のポリイミド化合物。
【化３】
0006690057.tif 000035
【請求項３】
前記ポリイミド化合物中のジアミン化合物由来の重合成分の総量１００モル％に対する、一般式（１）で表されるジアミン化合物の割合が、５モル％以上、５０モル％以下である、請求項１又は２に記載のポリイミド化合物。
【請求項４】
前記ポリイミド化合物中の酸無水物由来の重合成分の総量１００モル％に対する、一般式（２）で表される脂環式テトラカルボン酸二無水物の割合が、１０モル％以上、６０モル％以下である、請求項１〜３のいずれか一項に記載のポリイミド化合物。
【請求項５】
Ｒ５〜Ｒ８の１つ又は２つが、置換又は無置換の芳香族基である、請求項１〜４のいずれか一項に記載のポリイミド化合物。
【請求項６】
Ｒ５〜Ｒ８の１つ又は２つが、置換又は無置換の芳香族基であり、芳香族基以外のＲ１〜Ｒ８が、水素、フッ素及び置換又は無置換のアルキル基からなる群より選択される、請求項１〜５のいずれか一項に記載のポリイミド化合物。
【請求項７】
前記置換又は無置換の芳香族基が、フェニル基、メチルフェニル基、フェノキシ基、ベンジル基及びベンジルオキシ基からなる群より選択される、請求項１〜６のいずれか一項に記載のポリイミド化合物。
【請求項８】
重合成分として、フルオレン化合物をさらに含む、請求項１〜７のいずれか一項に記載のポリイミド化合物。
【請求項９】
前記フルオレン化合物が、下記化合物から選択される、請求項８に記載のポリイミド化合物。
【化４】
0006690057.tif 000036
【化５】
0006690057.tif 000037
【請求項１０】
前記ポリイミド化合物中の重合成分の総量１００モル％に対する、前記フルオレン化合物の割合が、５モル％以上、６０モル％以下である、請求項８又は９に記載のポリイミド化合物。
【請求項１１】
請求項１〜１０のいずれか一項に記載のポリイミド化合物を含んでなる、成形物。
【請求項１２】
全光透過率が、９０％以上である、請求項１１に記載の成形物。
【請求項１３】
熱膨張係数（ＣＴＥ）が、３５ｐｐｍ／Ｋ以下である、請求項１１又は１２に記載の成形物。
【請求項１４】
５％重量減少温度が、４２０℃以上である、請求項１１〜１３のいずれか一項に記載の成形物。
【請求項１５】
ガラス転移温度が、２８０℃以上である、請求項１１〜１４のいずれか一項に記載の成形物。
【発明の詳細な説明】
【技術分野】
【０００１】
本発明は、ポリイミド化合物及びこれを含む成形物に関する。
【背景技術】
【０００２】
一般に、ポリイミド化合物は、高い耐熱性に加え、機械的強度、耐摩耗性、寸法安定性、耐薬品性等、絶縁性等が優れており、様々な分野に適用されている。
例えば、近年、光学用途やディスプレイ用途等への適用が進んでおり、このような分野に適用されるポリイミド化合物は高い透明性を有していることが求められる。【０００３】
本発明者らは、先の出願（特願２０１７−０１３５６７号）において、特定の構造を有するジアミン化合物を提案している。
【発明の概要】
【発明が解決しようとする課題】
【０００４】
今般、本発明者らは、先の出願において提案したジアミン化合物と、特定の構造を有する酸無水物との反応物である、ポリイミド化合物は、高い耐熱性及び透明性が顕著に改善されているとの知見を得た。【０００５】
したがって、本発明が解決しようとする課題は、高い耐熱性及び透明性を有する、ポリイミド化合物を提供することである。
また、本発明の解決しようとする課題は、該ポリイミド化合物を含む成形物を提供することである。
【課題を解決するための手段】
【０００６】
本発明のポリイミド化合物は、下記一般式（１）で表されるジアミン化合物と、下記一般式（２）で表される脂環式テトラカルボン酸二無水物との反応物であることを特徴とする。
【化１】
0006690057.tif 000002
（上記式中、
Ｒ１〜Ｒ８が、それぞれ独立して、水素、フッ素、置換又は無置換のアルキル基及び置換又は無置換の芳香族基からなる群より選択され、Ｒ１〜Ｒ８の少なくとも１つが、置換又は無置換の芳香族基である。）
【化２】
0006690057.tif 000003
（上記式中、
Ａは、脂環式構造を表す。）【０００７】
一実施形態において、上記一般式（２）中におけるＡは、以下のような構造を有する。
【化３】
0006690057.tif 000004
【０００８】
一実施形態において、ポリイミド化合物における一般式（１）で表されるジアミン化合物の含有量は、５モル％以上、５０モル％以下である。【０００９】
一実施形態において、ポリイミド化合物における一般式（２）で表される脂環式テトラカルボン酸二無水物の含有量は、１０モル％以上、６０モル％以下である。【００１０】
一実施形態において、Ｒ５〜Ｒ８の１つ又は２つが、置換又は無置換の芳香族基である。【００１１】
一実施形態において、Ｒ５〜Ｒ８の１つ又は２つが、置換又は無置換の芳香族基であり、芳香族基以外のＲ１〜Ｒ８は、水素、フッ素及び置換又は無置換のアルキル基からなる群より選択される。【００１２】
一実施形態において、置換又は無置換の芳香族基は、フェニル基、メチルフェニル基、フェノキシ基、ベンジル基及びベンジルオキシ基からなる群より選択される。【００１３】
一実施形態において、本発明のポリイミド化合物は、重合成分として、フルオレン化合物をさらに含む。【００１４】
一実施形態において、フルオレン化合物は、下記化合物から選択される。
【化４】
0006690057.tif 000005
【化５】
0006690057.tif 000006
【００１５】
一実施形態において、ポリイミド化合物における前記フルオレン化合物の含有量は、５モル％以上、６０モル％以下である。【００１６】
本発明の成形物は、上記ポリイミド化合物を含んでなることを特徴とする。【００１７】
一実施形態において、成形物の全光透過率は、８５％以上である。【００１８】
一実施形態において、成形物の熱膨張係数（ＣＴＥ）は、３５ｐｐｍ／Ｋ以下である。【００１９】
一実施形態において、成形物の５％重量減少温度は、４２０℃以上である。【００２０】
一実施形態において、成形物のガラス転移温度は、２８０℃以上である。
【発明の効果】
【００２１】
本発明によれば、高い耐熱性及び透明性を有する、ポリイミド化合物を提供することができる。
また、本発明によれば、該ポリイミド化合物を含む成形物を提供することができる。
【図面の簡単な説明】
【００２２】
【図１】図１は、実施例により得られた化学式（Ｄ）で表される化合物の１Ｈ−ＮＭＲチャートを表す。
【図２】図２は、実施例により得られた化学式（Ｄ）で表される化合物の１３Ｃ−ＮＭＲチャートを表す。
【図３】図３は、実施例により得られた化学式（Ｄ）で表される化合物のＦＴ−ＩＲチャートを表す。
【発明を実施するための形態】
【００２３】
（ポリイミド化合物）
本発明のポリイミド化合物は、下記一般式（１）で表されるジアミン化合物と、下記一般式（２）で表される脂環式テトラカルボン酸二無水物との反応物であることを特徴とする。
【化６】
0006690057.tif 000007
【化７】
0006690057.tif 000008
【００２４】
本発明のポリイミド化合物の数平均分子量は、２０００〜２０００００であることが好ましく、４０００〜１０００００であることがより好ましい。
なお、本発明において、数平均分子量とはゲルパーミエーションクロマトグラフィー（ＧＰＣ）装置により標準ポリスチレンを用いて作成した検量線を基礎としたポリスチレン換算値である。
数平均分子量を上記数値範囲とすることにより、このポリイミド化合物を用いて得られる成形物の機械的物性を向上させることができると共に、成形性を向上させることができる。
【００２５】
本発明のポリイミド化合物は、上記一般式（１）で表されるジアミン化合物及び上記一般式（２）で表される酸無水物を使用して従来公知の方法により製造することができる。具体的には、ジアミン化合物と酸無水物とを反応させ、ポリアミド酸を得た後、環化脱水反応を行い、ポリイミド化合物に転化させることにより得ることができる。
【００２６】
酸無水物と、ジアミン化合物の混合比は、酸無水物の総量１モル％に対し、ジアミン化合物の総量を０．５モル％〜１．５モル％であることが好ましく、０．９モル％〜１．１モル％であることがより好ましい。これにより、ポリイミド化合物の耐熱性及び透明性をより向上することができる。
【００２７】
ジアミン化合物と酸無水物との反応は、有機溶媒中において行うことが好ましい。有機溶剤としては、本発明のジアミン化合物及び酸無水物と反応することがなく、ジアミン化合物と酸無水物との反応物を溶解することができるものであれば特に限定されるものではなく、Ｎ−メチル−２−ピロリドン、Ｎ，Ｎ−ジメチルホルムアミド、Ｎ，Ｎ−ジメチルアセトアミド、Ｎ，Ｎ’−ジメチルイミダゾリジノン、γ−ブチロラクトン、ジメチルスルホキシド、スルホラン、１，３−ジオキソラン、テトラヒドロフラン、エチレングリコールモノメチルエーテル、エチレングリコールモノエチルエーテル、プロピレングリコールモノメチルエーテル、プロピレングリコールモノエチルエーテル、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールメチルエチルエーテル、ジプロピレングリコールジメチルエーテル、ジエチレングリコールジブチルエーテル、ジベンジルエーテル、エチレングリコールモノエチルエーテルアセテート、ジエチレングリコールモノブチルエーテルアセテート、プロピレングリコールモノメチルエーテルアセテート、プロピルアセテート、プロピレングリコールジアセテート、ブチルアセテート、イソブチルアセテート、３−メトキシブチルアセテート、３−メチル−３−メトキシブチルアセテート、ンジルアセテート、ブチルカルビトールアセテート、乳酸メチル、乳酸エチル、乳酸ブチル、安息香酸メチル、安息香酸エチル、トリグライム、テトラグライム、アセチルアセトン、メチルプロピルケトン、メチルブチルケトン、メチルイソブチルケトン、シクロペンタノン、２−ヘプタノン、ブチルアルコール、イソブチルアルコール、ペンタノール、４−メチル−２−ペンタノール、３−メチル−２−ブタノール、３−メチル−３−メトキシブタノール、ジアセトンアルコール、トルエン、キシレン等が挙げられる。
本発明のポリイミド化合物の溶解性という観点からは、Ｎ−メチル−２−ピロリドン、Ｎ，Ｎ’−ジメチルイミダゾリジノン、γ−ブチロラクトンがポリイミドにおいて好ましい。
【００２８】
ジアミン化合物と酸無水物との反応温度は、化学的イミド化の場合は４０℃以下であることが好ましい。また、熱イミド化の場合は１５０〜２２０℃であることが好ましく、１７０〜２００℃であることがより好ましい。
【００２９】
環化脱水反応時には、イミド化触媒を使用してもよく、例えば、メチルアミン、エチルアミン、トリメチルアミン、トリエチルアミン、プロピルアミン、トリプロピルアミン、ブチルアミン、トリブチルアミン、ｔｅｒｔ−ブチルアミン、へキシルアミン、トリエタノールアミン、Ｎ，Ｎ−ジメチルエタノールアミン、Ｎ，Ｎ−ジエチルエタノールアミン、トリエチレンジアミン、Ｎ−メチルピロリジン、Ｎ−エチルピロリジン、アニリン、ベンジルアミン、トルイジン、トリクロロアニリン、ピリジン、コリジン、ルチジン、ピコリン、キノリン、イソキノリン、バレロラクトン等を使用することができる。
また、必要に応じて、トルエン、キシレン、エチルシクロヘキサンのような共沸脱水剤、無水酢酸、無水プロピオン酸、無水酪酸、無水安息香酸等の酸触媒を使用することができる。
【００３０】
ジアミン化合物と酸無水物との反応において、安息香酸、無水フタル酸、水添無水フタル酸等の封止剤を使用することができる。
さらに、無水マレイン酸、エチニルフタル酸無水物、メチルエチニルフタル酸無水物、フェニルエチニルフタル酸無水物、フェニルエチニルトリメリット酸無水物、３−又は４−エチニルアニリン等を用いることにより、ポリイミド化合物の末端に二重結合又は三重結合を導入することもできる。
二重結合又は三重結合をポリイミド化合物に導入することにより、本発明のポリイミド化合物を、熱硬化性樹脂として使用することができる。
【００３１】
（ジアミン化合物）
本発明のポリイミド化合物の合成に用いられるジアミン化合物は、下記一般式（１）で表されることを特徴とする。
【化８】
0006690057.tif 000009
【００３２】
上記式中、Ｒ１〜Ｒ８は、それぞれ独立して、水素、フッ素、置換又は無置換のアルキル基及び置換又は無置換の芳香族基からなる群より選択され、Ｒ１〜Ｒ８の少なくとも１つが、芳香族基である。好ましくは、Ｒ１〜Ｒ８の１つ又は２つが芳香族基である。
好ましくは、Ｒ５〜Ｒ８の１つ又は２つが、置換又は無置換の芳香族基であり、より好ましくは、少なくともＲ５又はＲ７が芳香族基である。
上記した位置に芳香族基を有することにより、ジアミン化合物の立体障害性を抑えることができ、酸無水物等との重合反応を良好に進めることができる。
特に好ましい態様においては、Ｒ５〜Ｒ８の１つ又は２つが置換又は無置換の芳香族基であり、芳香族基以外のＲ１〜Ｒ８が水素、フッ素及び置換又は無置換のアルキル基からなる群より選択される。
具体的には、以下の化学式（３）で表されるような化合物が挙げられる（Ｒ７が芳香族基であり、Ｒ７以外のＲ１〜Ｒ６及びＲ８が水素である態様）。
【化９】
0006690057.tif 000010
【００３３】
本発明において、アルキル基には、直鎖状のもの、分岐鎖状のもの及び環状のものが含まれ、さらに、酸素原子や窒素原子を介して主骨格と結合するアルコキシ基やアルキルアミノ基等が含まれる。
また、芳香族基についても同様に、酸素原子、窒素原子や炭素原子を介して主骨格と結合する置換基が含まれる。さらに、芳香族基には、ピロール基等のヘテロ芳香族基が含まれる。
【００３４】
アルキル基及び芳香族基は、本発明のジアミン化合物の合成容易性及び電子部品材料分野への利用という観点からは無置換であることが好ましいが、置換基を有していてもよく、例えば、アルキル基、フルオロ基やクロロ基等のハロゲン基、アミノ基、ニトロ基、ヒドロキシル基、シアノ基、カルボキシル基、スルホン酸基等が挙げられる。アルキル基、芳香族基は、これらの置換基を１以上又は２以上有するものであってもよい。
【００３５】
アルキル基は、炭素数１〜１０であることが好ましく、１〜３であることがより好ましい。
炭素数１〜１０のアルキル基としては、例えば、メチル基、エチル基、ｎ−プロピル基、イソプロピル基、ｎ−ブチル基、ｔｅｒｔ−ブチル基、ｎ−ペンチル基、ｓｅｃ−ペンチル基、ｎ−へキシル基、シクロへキシル基、ｎ−へプチル基、ｎ−オクチル基、ｎ−ノニル基、ｎ−デシル基、フルオロメチル基、ジフルオロメチル基、トリフルオロメチル基、クロロメチル基、ジクロロメチル基、トリクロロメチル基、ブロモメチル基、ジブロモメチル基、トリブロモメチル基、フルオロエチル基、ジフルオロエチル基、トリフルオロエチル基、クロロエチル基、ジクロロエチル基、トリクロロエチル基、ブロモエチル基、ジブロモエチル基、トリブロモエチル基、ヒドロキシメチル基、ヒドロキシエチル基、ヒドロキシルプロピル基、メトキシ基、エトキシ基、ｎ−プロポキシ基、ｎ−ブトキシ基、ｎ−ペンチルオキシ基、ｓｅｃ−ペンチルオキシ基、ｎ−へキシルオキシ基、シクロへキシルオキシ基、ｎ−へプチルオキシ基、ｎ−オクチルオキシ基、ｎ−ノニルオキシ基、ｎ−デシルオキシ基、トリフルオロメトキシ基、メチルアミノ基、ジメチルアミノ基、トリメチルアミノ基、エチルアミノ基、プロピルアミノ基等が挙げられる。
上記したアルキル基の中でも、立体障害性、耐熱性という理由からメチル基、エチル基、メトキシ基、エトキシ基及びトリフルオロメチル基が好ましい。
【００３６】
芳香族基は、炭素数５〜２０であることが好ましく、６〜１０であることがより好ましい。
炭素数５〜２０の芳香族基としては、例えば、フェニル基、トリル基、メチルフェニル基、ジメチルフェニル基、エチルフェニル基、ジエチルフェニル基、プロピルフェニル基、ブチルフェニル基、フルオロフェニル基、ペンタフルオロフェニル基、クロルフェニル基、ブロモフェニル基、メトキシフェニル基、ジメトキシフェニル基、エトキシフェニル基、ジエトキシフェニル基、ベンジル基、メトキシベンジル基、ジメトキシベンジル基、エトキシベンジル基、ジエトキシベンジル基、アミノフェニル基、アミノベンジル基、ニトロフェニル基、ニトロベンジル基、シアノフェニル基、シアノベンジル基、フェネチル基、フェニルプロピル基、フェノキシ基、ベンジルオキシ基、フェニルアミノ基、ジフェニルアミノ基、ビフェニル基、ナフチル基、フェニルナフチル基、ジフェニルナフチル基、アントリル基、アントリルフェニル基、フェニルアントリル基、ナフタセニル基、フェナントリル基、フェナントリルフェニル基、フェニルフェナントリル基、ピレニル基、フェニルピレニル基、フルオレニル基、フェニルフルオレニル基、ナフチルエチル基、ナフチルプロピル基、アントラセニルエチル基、フェナントリルエチル基、やピロール基、イミダゾール基、チアゾール基、オキサゾール基、フラン基、チオフェン基、トリアゾール基、ピラゾール基、イソオキサゾール基、イソチアゾール基、ピリジン基、ピリミジン基、ベンゾフラン基、ベンゾチオフェン基、キノリン基、イソキノリン基、インドリル基、ベンゾチアゾリル基、カルバゾリル基等のヘテロ芳香族基が挙げられる。
上記した芳香族基の中でも、出発原料入手容易性、合成コスト面からは、フェニル基、フェノキシ基、ベンジル基及びベンジルオキシ基が好ましい。
【００３７】
（ジアミン化合物の合成方法）
上記ジアミン化合物は、下記一般式（４）で表される化合物と、下記一般式（５）で表される化合物とを反応させた後、ニトロ基を還元することにより得ることができる。
【化１０】
0006690057.tif 000011
【化１１】
0006690057.tif 000012
【００３８】
上記式中、Ｒ１’〜Ｒ８’は、それぞれ独立して、水素、置換又は無置換のアルキル基及び置換又は無置換の芳香族基からなる群より選択され、Ｒ１’〜Ｒ８’の少なくとも１つが、芳香族基である。
好ましくは、Ｒ５’〜Ｒ８’の少なくとも１つが置換又は無置換の芳香族基であり、より好ましくは、少なくともＲ５’又はＲ７’が芳香族基である。
特に好ましい態様においては、Ｒ５’〜Ｒ８’の１つが置換又は無置換の芳香族基であり、芳香族基以外のＲ１’〜Ｒ８’が水素である。
また、上記式中Ｘは、水酸基又はフルオロ基、クロロ基、ブロモ基及びヨード基から選択されるハロゲン基を表す。一般式（５）で表される化合物との反応性という観点からは、Ｘは、ハロゲン基であることが好ましく、クロロ基、ブロモ基であることが特に好ましい。
【００３９】
上記一般式（４）中、Ｘが水酸基である場合、上記一般式（４）及び（５）で表される化合物の反応は、触媒又は脱水縮合剤の存在下で行うことが好ましい。
触媒としては、ジメチルアミノピリジン、トリ−ｎ−ブチルアミン、ピリジン、リジン、イミダゾール、炭酸ナトリウム、ナトリウムアルコラート、炭酸水素カリウム等の有機又は無機塩基性化合物やトルエンスルホン酸、メタンスルホン酸、硫酸等の有機酸あるいは無機酸を例示できる。
また、脱水縮合剤としては、Ｎ，Ｎ’−ジシクロヘキシルカルボジイミド（ＤＣＣ）、Ｎ，Ｎ’−ジイソプロピルカルボジイミド、Ｎ−シクロヘキシル−Ｎ’−（４−ジエチルアミノ）シクロヘキシルカルボジイミド等のカルボジイミド類が例示できる。
また、上記一般式（４）中、Ｘがハロゲン基である場合、上記一般式（４）及び（５）で表される化合物の反応は、受酸剤存在下で行われることが好ましい。具体的には、トリエチルアミン、トリブチルアミン、Ｎ，Ｎ−ジメチルシクロヘキシルアミン等のトリアルキルアミン類、Ｎ−メチルモルホリン等の脂肪族環状三級アミン類、Ｎ，Ｎ−ジメチルアニリン、トリフェニルアミン等の芳香族アミン類、ピリジン、ピコリン、ルチジン、キノリン等の複素環アミン類を例示できる。
【００４０】
より具体的には、下記式（６）及び（７）で表される化合物を反応させることによって、上記式（３）で表されるジアミン化合物を得ることができる。
【化１２】
0006690057.tif 000013
【化１３】
0006690057.tif 000014
【００４１】
上記一般式（５）で表される化合物は、市販される、又は合成した下記一般式（８）で表される化合物をニトロ化することにより得ることができる。下記一般式（８）で表される化合物のニトロ化は、濃硫酸と濃硝酸との混酸、硝酸、発煙硝酸、濃硫酸中酸アルカリ金属塩、硝酸アセチル、ニトロニウム塩、窒素酸化物等を使用した従来公知のニトロ化法により行うことができる。
【化１４】
0006690057.tif 000015
【００４２】
Ｒ５’’〜Ｒ８’’は、それぞれ独立して、水素、置換又は無置換のアルキル基及び置換又は無置換の芳香族基からなる群より選択される。好ましくはＲ５’’〜Ｒ８’’の少なくとも１つが、より好ましくは１つ又は２つが芳香族基である。
【００４３】
ポリイミド化合物における一般式（１）で表されるジアミン化合物の含有量は、５モル％以上、５０モル％以下であることが好ましく、１０モル％以上、４０モル％以下であることがより好ましい。これにより、ポリイミド化合物の耐熱性及び透明性をより向上することができる。
【００４４】
（脂環式テトラカルボン酸二無水物）
本発明のポリイミド化合物の合成に用いられる脂環式テトラカルボン酸二無水物は、下記一般式（２）で表されることを特徴とする。
【化１５】
0006690057.tif 000016
【００４５】
上記式中、Ａは、脂環式構造を表す。脂環式構造としては、例えば、以下のような構造が挙げられる。
【００４６】
【化１６】
0006690057.tif 000017
【００４７】
したがって、脂環式テトラカルボン酸二無水物としては、具体的には、以下の化合物が挙げられる。ポリイミド化合物は、脂環式テトラカルボン酸二無水物を２種以上含むものであってもよい。また、下記した化合物は、置換基を有してもよく、例えば、アルキル基、フルオロ基やクロロ基等のハロゲン基、アミノ基、ニトロ基、ヒドロキシル基、シアノ基、カルボキシル基、スルホン酸基等が挙げられる。これらの中でも、アルキル基が好ましく、炭素数１〜４のアルキル基がより好ましい。
【化１７】
0006690057.tif 000018
【００４８】
【化１８】
0006690057.tif 000019
【００４９】
上記したテトラカルボン酸二無水物の中でも、ポリイミド化合物の耐熱性及び透明性という観点からは、以下の化合物がポリイミド化合物の透明という観点からは好ましい。
【化１９】
0006690057.tif 000020
【００５０】
ポリイミド化合物における一般式（２）で表される脂環式テトラカルボン酸二無水物の含有量は、１０モル％以上、６０モル％以下であることが好ましく、２０モル％以上、５０モル％以下であることがより好ましい。これにより、ポリイミド化合物の耐熱性及び透明性をより向上することができる。
【００５１】
（フルオレン化合物）
一実施形態において、ポリイミド化合物は、重合成分として、フルオレン化合物を含むことができる。これにより、ポリイミド化合物の耐熱性を維持しつつ、その位相差を低下させることができる。
本発明において、フルオレン化合物は、フルオレン構造を有するジアミン化合物であっても、フルオレン構造を有する酸無水物であってもよい。
【００５２】
フルオレン構造を有するジアミン化合物としては、例えば、以下のような化合物が挙げられる。
【化２０】
0006690057.tif 000021
【００５３】
フルオレン構造を有する酸無水物としては、以下のような化合物が挙げられる。
【化２１】
0006690057.tif 000022
【００５４】
ポリイミド化合物におけるフルオレン化合物の含有量は、５モル％以上、６０モル％以下であることが好ましく、１５モル％以上、５０モル％以下であることがより好ましい。これにより、ポリイミド化合物の耐熱性を維持しつつ、位相差をより低下上することができる。
【００５５】
（その他のジアミン化合物）
本発明のポリイミド化合物は、重合成分として、上記一般式（１）で表されるジアミン化合物以外のジアミン化合物を含んでいてもよい（以下、その他のジアミン化合物という）。その他のジアミン化合物としては、例えば、２，２’−ビス（トリフルオロメチル）ベンジジン、ｍ−フェニレンジアミン、ｐ−フェニレンジアミン、２，４−ジアミノトルエン、２，４（６）−ジアミノ−３，５−ジエチルトルエン、５（６）−アミノ−１，３，３−トリメチル−１−（４−アミノフェニル）インダン、４，４’−ジアミノ−２，２’−ジメチル−１，１’−ビフェニル、４，４’−ジアミノ−３，３’−ジメチル−１，１’−ビフェニル、３，４’−ジアミノジフェニルエーテル、４，４’−ジアミノジフェニルエーテル、３，３’−ジアミノジフェニルスルホン、４，４’−ジアミノジフェニルスルホン、４，４’−ジアミノジフェニルスルフィド、４−アミノフェニル−４−アミノベンゾエート、４，４’−（９−フルオレニリデン）ジアニリン、９，９’−ビス（３−メチル−４−アミノフェニル）フルオレン、１，３−ビス（３−アミノフェノキシ）ベンゼン、１，３−ビス（４−アミノフェノキシ）ベンゼン、１，４−ビス（４−アミノフェノキシ）ベンゼン、２，２−ビス（４−アミノフェニル）プロパン、２，２−ビス（３−メチル−４−アミノフェニル）プロパン、４，４’−（ヘキサフルオロイソプロピリデン）ジアニリン、２，２−ビス（３−アミノ−４−メチルフェニル）ヘキサフルオロプロパン、２，２−ビス［４−（４−アミノフェノキシ）フェニル］プロパン、２，２−ビス［４−（４−アミノフェノキシ）フェニル］ヘキサフルオロプロパン、α，α−ビス［４−（４−アミノフェノキシ）フェニル］−１，３−ジイソプロピルベンゼン、α，α−ビス［４−（４−アミノフェノキシ）フェニル］−１，４−ジイソプロピルベンゼン、３，７−ジアミノ−ジメチルジベンゾチオフェン  ５，５−ジオキシド、ビス（３−カルボキシー４−アミノフェニル）メチレン、３，３’−ジアミノ−４，４’−ジヒドロキシ−１，１’−ビフェニル、４，４’−ジアミノ−３，３’−ジヒドロキシ−１，１’−ビフェニル、２，２−ビス（３−アミノ−４−ヒドロキシフェニル）プロパン、２，２−ビス（３−アミノ−４−ヒドロキシフェニル）ヘキサフルオロプロパン、１、３−ビス（３−ヒドロキシ−４−アミノフェノキシ）ベンゼン、２，２−ビス（３−ヒドロキシ−４−アミノフェニル）ベンゼン、３，３’−ジアミノ−４，４’−ジヒドロキシジフェニルスルホン等が挙げられる。
上記した中でも、２，２’−ビス（トリフルオロメチル）ベンジジン、５（６）−アミノ−１，３，３−トリメチル−１−（４−アミノフェニル）−インダン３，３’−ジアミノジフェニルスルホン、４，４’−ジアミノジフェニルスルホンが好ましい。
ベンジジン骨格のジアミン化合物を重合成分としてポリイミド化合物が含んでいることにより、熱膨張係数を低くすることが可能であり、インダン骨格、スルホン系のジアミン化合物を含んでいることにより、透明性を高くすることが可能である。
【００５６】
本発明のポリイミド化合物におけるその他のジアミン化合物の含有量は、５モル％以上、７０モル％以下であることが好ましく、１５モル％以上、６０モル％以下であることがより好ましい。これにより、耐熱性の優れた透明性ポリイミドを得ることができる。
【００５７】
（その他の酸無水物）
本発明のポリイミド化合物は、重合成分として、上記一般式（２）で表される酸無水物以外の酸無水物を含んでいてもよい（以下、その他の酸無水物という。）。その他の酸無水物としては、例えば、オキシジフタル酸、ピロメリット酸二無水物、３-フルオロピロメリット酸二無水物、３，６−ジフルオロピロメリット酸二無水物、３，６−ビス（トリフルオロメチル）ピロメリット酸二無水物、１，２，３，４−ベンゼンテトラカルボン酸二無水物、２，２’，３，３’−ベンゾフェノンテトラカルボン酸二無水物、３，３’，４，４’−ベンゾフェノンテトラカルボン酸二無水物、３，３’，４，４’−ビフェニルテトラカルボン酸二無水物、３，３’，４，４’−ビフェニルスルホンテトラカルボン酸二無水物、４，４’−（４，４’−イソプロピリデンジフェノキシ）ビスフタル酸二無水物、１，２，４，５−シクロヘキサンテトラカルボン酸二無水物、２，３，３’，４’−ビフェニルテトラカルボン酸二無水物、３，３’’，４，４’’−テルフェニルテトラカルボン酸二無水物、３，３’’’，４，４’’’−クァテルフェニルテトラカルボン酸二無水物、２，２’，３，３’−ビフェニルテトラカルボン酸二無水物、メチレン-４，４’−ジフタル酸二無水物、１，１−エチニリデン-４，４’-ジフタル酸二無水物、２，２−プロピリデン-４，４’−ジフタル酸二無水物、１，２−エチレン−４，４’−ジフタル酸二無水物、１，３−トリメチレン−４，４’−ジフタル酸二無水物、１，４−テトラメチレン-４，４’−ジフタル酸二無水物、１，５−ペンタメチレン−４，４’−ジフタル酸二無水物、１，３−ビス〔２−（３，４−ジカルボキシフェニル）−２−プロピル〕ベンゼン二無水物、１，４−ビス〔２−（３，４-ジカルボキシフェニル）-２-プロピル〕ベンゼン二無水物、ビス〔３−（３，４−ジカルボキシフェノキシ）フェニル〕メタン二無水物、ビス〔４−（３，４−ジカルボキシフェノキシ）フェニル〕メタンニ無水物、２，２−ビス〔３−（３，４−ジカルボキシフェノキシ）フェニル〕プロパン二無水物、２，２−ビス〔４−（３，４−ジカルボキシフェノキシ）フェニル〕プロパン二無水物、ジフルオロメチレン−４，４’−ジフタル酸二無水物、１，１，２，２−テトラフルオロ−１，２−エチレン−４，４’−ジフタル酸二無水物、３，３’，４，４’−ジフェニルスルホンテトラカルボン酸二無水物、オキシ−４，４’−ジフタル酸二無水物、ビス（３，４−ジカルボキシフェニル）エ−テル二無水物、チオ−４，４’−ジフタル酸二無水物、スルホニル−４，４’−ジフタル酸二無水物、１，３−ビス（３，４−ジカルボキシフェニル）ベンゼン二無水物、１，４−ビス（３，４−ジカルボキシフェニル）ベンゼン二無水物、１，３−ビス（３，４−ジカルボキシフェノキシ）ベンゼン二無水物、１，４−ビス（３，４−ジカルボキシフェノキシ）ベンゼン二無水物、ビス（３，４−ジカルボキシフェノキシ）ジメチルシラン二無水物、１，３−ビス（３，４−ジカルボキシフェノキシ）−１，１，３，３−テトラメチルジシロキサン二無水物、２，３，６，７−ナフタレンテトラカルボン酸二無水物、１，２，５，６−ナフタレンテトラカルボン酸二無水物、３，４，９，１０−ペリレンテトラカルボン酸二無水物、２，３，６，７−アントラセンテトラカルボン酸二無水物、１，２，７，８−フェナントレンテトラカルボン酸二無水物、１，２，３，４−ブタンテトラカルボン酸二無水物、３，３’，４，４’−ビシクロヘキシルテトラカルボン酸二無水物、カルボニル−４，４’−ビス（シクロヘキサン−１，２−ジカルボン酸）二無水物、メチレン−４，４’−ビス（シクロヘキサン−１，２-ジカルボン酸）二無水物、１，２−エチレン−４，４’−ビス（シクロヘキサン−１，２−ジカルボン酸）二無水物、オキシ−４，４’−ビス（シクロヘキサン−１，２−ジカルボン酸）二無水物、チオ−４，４’−ビス（シクロヘキサン−１，２−ジカルボン酸）二無水物、スルホニル−４，４’−ビス（シクロヘキサン−１，２-ジカルボン酸）二無水物、３，３’，５，５’−テトラキス（トリフルオロメチル）オキシ−４，４’−ジフタル酸二無水物、３，３’，６，６’−テトラキス（トリフルオロメチル）オキシ−４，４’−ジフタル酸二無水物、５，５’，６，６’−テトラキス（トリフルオロメチル）オキシ−４，４’−ジフタル酸二無水物、３，３’，５，５’，６，６’−ヘキサキス（トリフルオロメチル）オキシ−４，４’-ジフタル酸二無水物、３，３’−ジフルオロスルホニル−４，４’−ジフタル酸二無水物、５，５’−ジフルオロスルホニル−４，４’−ジフタル酸二無水物、６，６’−ジフルオロスルホニル−４，４’−ジフタル酸二無水物、３，３’，５，５’，６，６’−ヘキサフルオロスルホニル−４，４’−ジフタル酸二無水物、３，３’−ビス（トリフルオロメチル）スルホニル−４，４’−ジフタル酸二無水物、５，５’−ビス（トリフルオロメチル）スルホニル−４，４’−ジフタル酸二無水物、６，６’−ビス（トリフルオロメチル）スルホニル−４，４’−ジフタル酸二無水物、３，３’，５，５’−テトラキス（トリフルオロメチル）スルホニル−４，４’−ジフタル酸二無水物、３，３’，６，６’−テトラキス（トリフルオロメチル）スルホニル−４，４’−ジフタル酸二無水物、５，５’，６，６’−テトラキス（トリフルオロメチル）スルホニル−４，４’−ジフタル酸二無水物、３，３’，５，５’，６，６’−ヘキサキス（トリフルオロメチル）スルホニル−４，４’−ジフタル酸二無水物、３，３’−ジフルオロ−２，２−パーフルオロプロピリデン−４，４’−ジフタル酸二無水物、５，５’−ジフルオロ−２，２−パーフルオロプロピリデン−４，４’−ジフタル酸二無水物、６，６’−ジフルオロ−２，２−パーフルオロプロピリデン−４，４’−ジフタル酸二無水物、３，３’，５，５’，６，６’−ヘキサフルオロ−２，２−パーフルオロプロピリデン−４，４’−ジフタル酸二無水物、３，３’−ビス（トリフルオロメチル）−２，２−パーフルオロプロピリデン−４，４’−ジフタル酸二無水物、エチレングリコールビストリメリテート二無水物等が挙げられる。
【００５８】
本発明のポリイミド化合物におけるその他の酸無水物の含有量は、３０モル％以下であることが好ましく、２５モル％以下であることがより好ましい。これにより、膜物性、耐熱性の優れた透明性ポリイミドを得ることができる。
【００５９】
（用途）
本発明のポリイミド化合物は、例えば、パーソナルコンピューター、携帯電話等に使用される筐体やフレキシブルプリント基板やプリント配線板等の電子材料部品、有機ＥＬ表示装置等の画像表示装置用部品、タッチパネル用部品、表面保護層や基板等の太陽電池パネル用部品等の用途に用いることができる。
【００６０】
（成形物）
本発明の成形物は、上記ポリイミド化合物を含むことを特徴とする。
【００６１】
本発明の成形物の形状は、特に限定されるものではなく、その用途に応じて適宜変更することができる。例えば、フィルム状やシート状とすることができる。
【００６２】
本発明の成形物におけるポリイミド化合物の含有量は、３０質量％以上、１００質量％以下であることが好ましく、５０質量％以上、１００質量％以下であることがより好ましく、６０質量％以上、１００質量％以下であることがさらに好ましい。
【００６３】
本発明の成形物は、その特性を損なわない範囲において、その他の化合物を含んでいてもよく、例えば、ポリオレフィン系樹脂、ポリエステル系樹脂、セルロース系樹脂、ビニル系樹脂、ポリカーボネート系樹脂、ポリアミド系樹脂、スチレン系樹脂、アイオノマー樹脂等が挙げられる。
【００６４】
また，本発明の成形物は、その特性を損なわない範囲において、各種の添加剤を含んでいてもよい。例えば、添加剤として、可塑剤、紫外線安定化剤、着色防止剤、艶消し剤、消臭剤、難燃剤、耐候剤、帯電防止剤、糸摩擦低減剤、スリップ剤、離型剤、抗酸化剤、イオン交換剤、分散剤、紫外線吸収剤及び顔料や染料等の着色剤等が挙げられる。
【００６５】
本発明の成形物の全光透過率は、８５％以上であることが好ましく、９０％以上であることがより好ましい。
本発明において、成形物の全光透過率は、ＪＩＳ  Ｋ  ７１３６、７３７５に準拠して測定することができる。
【００６６】
本発明の成形物の熱膨張係数（ＣＴＥ）は、３５ｐｐｍ／Ｋ以下であることが好ましく、３０ｐｐｍ／Ｋ以下であることがより好ましく、２５ｐｐｍ／Ｋ以下であることがさらに好ましい。
本発明において、成形物の熱膨張係数（ＣＴＥ）は、成形物を、島津製作所社製のＴＭＡ−６０(商品名)を用い、５ｇの加重を加えながら１０℃／分の昇温温度にて、室温から４５０℃まで昇温させ、１００℃から２５０℃までの平均熱膨張係数（ＣＴＥ）を指す。
【００６７】
本発明の成形物の５％重量減少温度は、４２０℃以上であることが好ましく、４５０℃以上であることがより好ましい。
本発明において、成形物の５％重量減少温度は、ＪＩＳ  Ｋ  ７１２０に準拠し、熱機械分析装置（例えば、島津製作所社製、商品名：ＴＧＡ−５０）を使用し、窒素中、５℃／分の昇温速度にて測定することができる。
【００６８】
本発明の成形物のガラス転移温度（Ｔｇ）は、２８０℃以上であることが好ましく、３００℃以上であることがより好ましく、３４０℃以上であることがさらに好ましい。
本発明において、成形物のガラス転移温度（Ｔｇ）は、ＪＩＳ  Ｋ  ７１２１に準拠し、熱機械分析装置（島津製作所社製、商品名：ＤＳＣ−６０Ｐｌｕｓ）を使用し、窒素気流下、１０℃／分の昇温速度にて測定することができる。
【００６９】
（成形物の製造方法）
一実施形態において、本発明の成形物は、上記したポリイミド化合物をＮ−メチル−２−ピロリドン（ＮＭＰ）等の上記有機溶剤に可溶し、銅箔等の基材上に塗布し、乾燥することにより製造することができる。これにより、フィルム状の成形物を得ることができる。
また、用途に応じ、成形物から基材を剥がしたり、エッチング処理を施したりすることにより、基材を除去してもよい。
本発明のポリイミド化合物を使用した成形物は、基材上にポリイソイミド化合物又はポリイミド化合物を塗布し、乾燥する工程のみで製造することができ、従来の方法で行われていたイミド化反応を伴う高温の加熱乾燥工程を省略することができる。また、加熱乾燥工程を省略することができるため、基材の耐熱性を考慮しなくてもよく、様々な基材上に本発明の成形物を製造することができる。
また、本発明の成形物は、プレス成形、トランスファー成形、射出成形等の従来公知の方法により作製することもできる。
【実施例】
【００７０】
（実施例１）
ジアミン化合物の合成【００７１】
温度計、攪拌機を備えた１Ｌの４口フラスコに、トルエン５００ｇと市販品のｏ−フェニルフェノール５１．０６ｇ（０．３０モル）（和光純薬工業社製）を加え、冷却して反応温度を−５〜０℃に保ちながら７０重量％硝酸（ｄ＝１．４２）３０ｇ（０．３３モル）を２時間かけて滴下した。さらに、同温度で３時間撹拌して反応を終了した。
生成物のスラリーをろ取し、炭酸水素ナトリウム水溶液、次いで水により洗浄した。
次いで、減圧乾燥して、下記式（Ａ）で表される淡黄色〜黄色の２−ヒドロキシ−５−アミノビフェニルを得た。
ＨＰＬＣ分析（面積％）による純度は９７．０１％、ＤＳＣ測定による融点は１２８℃（吸熱ピーク）であった。１Ｈ−ＮＭＲ（ＣＤＣｌ３）σ５．８４ｐｐｍ（フェノールのＯＨの１Ｈ）、σ６．９９ｐｐｍ（フェノールのｏ−位の１Ｈ）、σ７．１５〜７．５０ｐｐｍ（ｏ−フェニルの５Ｈ）、σ８．１２〜８．２０ｐｐｍ（フェノールのｍ−位の２Ｈ）であり、フェノールのｐ−位にニトロ基が導入されたことが確認された。
【化２２】
0006690057.tif 000023
【００７２】
温度計、攪拌機、還流冷却管を備えた１Ｌの４口フラスコに、上記のようにして合成した２−ヒドロキシ−５−ニトロビフェニル４３．０４ｇ（０．２０モル）、市販品の下記式（Ｂ）で表される４−ニトロベンゾイルクロリド４５．５３ｇ（０．２４モル）、Ｎ，Ｎ’−ジメチルホルムアミド５００ｇを加え、約１５℃に保ち撹拌した。
次いで、トリエチルアミン３０．３６ｇ（０．３０モル）をゆっくり添加した。添加終了後、５０℃で加熱しながら３時間反応を続けた。反応終了後、２５℃まで冷却し、イオン交換水を投入し、析出物を得た。２５℃になった後、析出物をろ取し、メタノール、イオン交換水でそれぞれ数回洗浄を行ない、減圧乾燥させることにより、下記式（Ｃ）で表される化合物を得た。
【化２３】
0006690057.tif 000024
【化２４】
0006690057.tif 000025
【００７３】
温度計、攪拌機を備えた５００ｃｃオートクレーブに、上記化学式（Ｃ）で表される化合物２２ｇ（０．０６モル）、ジメチルアセトアミド１５０ｍｌ、５％Ｐｄ−炭素（乾燥品として）を加え、窒素置換後、水素置換した。
水素圧９ｋｇ／ｃｍ２（ゲージ圧）、８０℃に保持して還元すると約２時間で水素の吸収が止まった。さらに１時間８０℃で熟成した後、室温まで冷却した。窒素置換後、生成物溶液を取り出し、ろ過することにより触媒を取り除いた。ろ液を５０％メタノール中に投入し、結晶を析出させ、結晶を採取した。
５０℃、真空下で乾燥させることにより、一般式（１）を満たす下記化学式（Ｄ）で表されるジアミン化合物を得た。ＨＰＬＣ分析（面積％）による純度は９９．０４％、ＤＳＣ測定による融点１５４℃（吸熱ピーク）であった。
また、１Ｈ−ＮＭＲ、１３Ｃ−ＮＭＲ、ＦＴ−ＩＲ、元素分析により同定し、構造確認した結果、化学式（Ｄ）で表される化合物であることが確認された。１Ｈ−ＮＭＲ（３００ＭＨｚ，測定機器：Ｖａｒｉａｎ  ３００−ＭＲ  ｓｐｅｃｔｒｏｍｅｔｅｒ、重溶媒：ＤＭＳＯ−ｄ６）、１３Ｃ−ＮＭＲ（７５ＭＨｚ，測定機器：Ｖａｒｉａｎ  ３００−ＭＲ  ｓｐｅｃｔｒｏｍｅｔｅｒ、重溶媒：ＤＭＳＯ−ｄ６）及びＦＴ−ＩＲ（ＫＢｒ法、測定機器：ＦＴＩＲ−４１０  ｓｐｅｃｔｒｏｍｅｔｅｒ）の結果を図１乃至３に示した。
【化２５】
0006690057.tif 000026
【００７４】
ポリイミド化合物の合成
窒素導入管、撹拌装置を備えた５００ｍｌセパラブルフラスコに、上記のようにして得られた化学式（Ｄ）で表されるジアミン化合物（ＰＨＢＡＡＢ）１２．１７ｇ（４０ミリモル）、下記化学式（Ｅ）で表される１，２，３，４−シクロブタンテトラカルボン酸二無水物（ＣＢＤＡ）１１．７７ｇ（６０ミリモル）、下記化学式（Ｆ）で表されるビス（３，４−ジカルボキシフェニル）エ−テル二無水物（ＯＤＰＡ）１２．４１ｇ（４０ミリモル）、下記化学式（Ｇ）で表される２，２’−ビス（トリフルオロメチル）ベンジジン（ＴＦＭＢ）１９．２１ｇ（６０ミリモル）、Ｎ−メチル−２−ピロリドン（ＮＭＰ）２０８ｇ、ピリジン１．５８ｇ（２０ミリモル）、トルエン２０ｇを投入し、窒素雰囲気下、１８０℃で、途中トルエンを系外にのぞきながら反応させ、反応終了時にＮＭＰ８７ｇを投入することにより１５重量％のポリイミド化合物が溶解した溶液を得た。
【化２６】
0006690057.tif 000027
【化２７】
0006690057.tif 000028
【化２８】
0006690057.tif 000029
【００７５】
（実施例２）
ポリイミド化合物の合成
化学式（Ｅ）で表されるＣＢＤＡに代え、下記化学式（Ｈ）で表されるオクタヒドロ−３Ｈ，３’’Ｈ−ジスピロ［４，７−メタノイソベンゾフラン−５，１’−シクロペンタン−３’，５’’−［４，７］メタノイソベンゾフラン］−１，１’’，２’，３，３’’（４Ｈ，４’’Ｈ）−ペンタオン（ＣｐＯＤＡ）２３．０６ｇ（６０ミリモル）を使用すると共に、ＮＭＰに代え、γ−ブチロラクトン（ＧＢＬ）２５３ｇを使用した以外は、実施例１と同様にし、２０重量％のポリイミド溶液を得た後、ＧＢＬ１０５ｇを投入することにより１５重量％のポリイミド溶液を得た。
【化２９】
0006690057.tif 000030
【００７６】
（実施例３）
ポリイミド化合物の合成
化学式（Ｅ）で表されるＣＢＤＡに代え、化学式（Ｈ）で表されるＣｐＯＤＡ２３．０６ｇ（６０ミリモル）、化学式（Ｆ）で表されるＯＤＰＡの代わりに下記化学式（Ｉ）で表される９，９−ビス（３，４−ジカルボキシフェニル）フルオレン二無水物（ＢＰＡＦ）１８．３４ｇ（４０ミリモル）、を使用すると共に、Ｎ−メチル−２−ピロリドン（ＮＭＰ）に代え、γ−ブチロラクトン（ＧＢＬ）２７７ｇを使用した以外は、実施例１と同様にし、２０重量％のポリイミド溶液を得た後、ＧＢＬ１１５ｇを投入することにより１５重量％のポリイミド溶液を得た。
【化３０】
0006690057.tif 000031
【００７７】
（比較例１）
窒素導入管、撹拌装置を備えた５００ｍｌセパラブルフラスコに、ＣｐＯＤＡ３８．４４ｇ（１００ミリモル）、ＴＦＭＢ３２．０２ｇ（１００ミリモル）、ＮＭＰ２０８ｇ、ピリジン１．５８ｇ（２０ミリモル）、トルエン２０ｇを投入し、窒素雰囲気下、１８０℃で、途中トルエンを系外にのぞきながら反応させ、反応終了時にＮＭＰ８７ｇを投入することにより２０重量％のポリイミド化合物が溶解した溶液を得た。【００７８】
（比較例２）
窒素導入管、撹拌装置を備えた５００ｍｌセパラブルフラスコに、ＯＤＰＡ３１．０２ｇ（１００ミリモル）、ＴＦＭＢ３２．０２ｇ（１００ミリモル）、ＮＭＰ２０８ｇ、ピリジン１．５８ｇ（２０ミリモル）、トルエン２０ｇを投入し、窒素雰囲気下、１８０℃で、途中トルエンを系外にのぞきながら反応させ、反応終了時にＮＭＰ８７ｇを投入することにより２０重量％のポリイミド化合物が溶解した溶液を得た。【００７９】
＜＜性能評価＞＞
上記実施例及び比較例において得られた溶液を、スピンコート法にてガラス板上に塗布し、１００℃で０．５時間、２００℃で０．５時間、２５０℃で１時間乾燥した。その後、ガラス板から剥離することにより、厚さ約１５μｍのフィルム状の成形物を得た。【００８０】
＜全光透過率＞
上記のようにして作製した成形物を縦１００ｍｍ×横１００ｍｍのサイズの試験片とし、日本電色工業社製ＮＤＨ５０００を用い、ＪＩＳ  Ｋ  ７１３６、７３７５に準拠し、その全光透過率を測定した。測定結果を表１にまとめた。【００８１】
＜位相差＞
上記のようにして作製した成形物を縦１００ｍｍ×横１００ｍｍのサイズの試験片とし、ジェー・エー・ウーラム社製エリプソメーターＭ−２０００Ｖ−Ｔｅを用い、位相差を測定した。測定結果を表１にまとめた。【００８２】
＜熱膨張係数（ＣＴＥ）＞
上記試験片を、島津製作所社製のＴＭＡ−６０（商品名）を用い、５ｇの加重を加えながら１０℃／分の昇温温度にて、室温から４５０℃まで昇温させ、１００℃から２５０℃までの平均熱膨張係数（ＣＴＥ）を求めた。結果を表１に記載した。【００８３】
＜５％重量減少温度＞
ＪＩＳ  Ｋ  ７１２０に準拠し、島津製作所製のＴＧＡ−５０（商品名）を使用し、空気中、１０℃／分の昇温速度にて、上記試験片の５％重量減少温度を測定した。測定結果を表１に記載した。【００８４】
＜ガラス転移温度（Ｔｇ）＞
ＪＩＳ  Ｋ  ７１２１に準拠し、島津製作所製のＤＳＣ−６０Ｐｌｕｓ（商品名）及びＴＭＡ−６０（商品名）を使用し、窒素気流下、１０℃／分の昇温速度にて、上記試験片のガラス転移温度（Ｔｇ）を測定した。測定結果を表１に記載した。【００８５】
表１からも明らかなように、上記一般式（１）を満たすジアミン化合物と、上記一般式（２）を満たす脂環式テトラカルボン酸二無水物との反応物であるポリイミド化合物は、高い透明性及び耐熱性を有することがわかった。
具体的には、比較例１のように脂環式テトラカルボン酸二無水物のみでジアミン成分にＰＨＢＡＡＢを含まないポリイミドは、強固な膜が得られないだけでなく、透明性ポリイミドは得られない。また、比較例２のように脂環式テトラカルボン酸二無水物及びＰＨＢＡＡＢを含まないポリイミドでは透明性が劣ってしまう。【００８６】
【表１】
0006690057.tif 000032
【要約】
［課題］高い耐熱性及び透明性を有する、ポリイミド化合物の提供。
［解決手段］本発明のポリイミド化合物は、下記一般式（１）で表されるジアミン化合物と、下記一般式（２）で表される脂環式テトラカルボン酸二無水物との反応物であることを特徴とする。
【化１】
0006690057.tif 000038
【化２】
0006690057.tif 000039
【図１】
0006690057.tif 000040
【図２】
0006690057.tif 000041
【図３】
0006690057.tif 000042